(57)【要約】      （修正有）【課題】タイヤ、ゴムベルトなどのゴム製品の製造工程の通過時において静電気の発生に基づく加工上の不具合の発生を効果的に防止することができるゴム製品用すだれ織物を提供すること。【解決手段】少なくとも長手方向本体部の緯糸として、糸表面に導電性薄膜層を有する緯糸を用いて織成されてなるゴム製品用すだれ織物。さらに、すだれ織物の長手方向の端部を構成する緯糸として、芯成分がガラス繊維からなり鞘成分が繊維表面に導電性薄膜層を有する有機繊維からなる芯鞘構造を有する緯糸が用いられるとより好ましい効果が得られる。【選択図】図１
2008013879.tif 000002
【特許請求の範囲】
【請求項１】
少なくとも長手方向本体部の緯糸として、糸表面に導電性薄膜層を有する緯糸を用いて織成されてなるゴム製品用すだれ織物。
【請求項２】
すだれ織物の長手方向の端部を構成する緯糸として、芯成分がガラス繊維からなり鞘成分が繊維表面に導電性薄膜層を有する有機繊維からなる芯鞘構造を有する緯糸が用いられ、かつ、前記ガラス繊維の総繊度が８０デシテックス以上２５０デシテックス以下、前記鞘成分繊維の総繊度が１６５０デシテックス以上３７５０デシテックス以下である請求項１記載のゴム製品用すだれ織物。
【請求項３】
ゴム製品がタイヤである請求項１または２記載のゴム製品用すだれ織物。
【発明の詳細な説明】
【技術分野】
【０００１】
本発明は、ゴム製品の補強用に使用されるすだれ織物に関する。
【背景技術】
【０００２】
自動車用タイヤ、ゴムベルトなどのゴム製品を製造するに際して、すだれ織物がゴム補強のために使用される場合がある。このすだれ織物は長尺状のものであり、一般に、ゴム製品の製造工程においては、多数の金属ロールやシャフト状の金属ガイド部材などに接触しながら必要な加工を受け工程中を流れていくものである。
【０００３】
こうした多数の金属ロールや金属ガイド部材に接触して移動していくものであることが、加工中のすだれ織物に静電気の発生を招き、工程中において不具合を招くことがある。
【０００４】
たとえば、すだれ織物に接着剤液を浸漬付与するディップ工程においては、静電気を有したすだれ織物が、風綿と云われる綿ぼこりや細かなディップかすを静電気力で付着させたまま該接着剤が付与されると、その綿ぼこりやディップかすを表面に有したままで接着剤が含浸されたすだれ織物となってしまい、これが、すだれ織物中さらにはゴム製品中の異物となり、工程異常やタイヤ故障などの製品故障の原因となってしまうという問題があった。この問題は、特に、日本では一般に乾燥した冬場に多いものであった。
【０００５】
こうした問題に対しては、工程環境のより一層の清浄化を図るなどの対応策や、あるいは、静電気発生防止剤の簡易的な付与処理等の対応策がとられるのがせいぜいなものであり、工程管理上のごく一般的な管理手法が施されるにすぎないものであった。
【０００６】
たとえば、タイヤ、ベルト等の繊維強化ゴムに使用されるポリケトン繊維とその製造方法に関する提案がされているが、該繊維の製造工程においては、繊維と延伸機との摩擦、静電気の発生を抑制し延伸を円滑にするために、乾燥から延伸の任意の段階で公知の仕上げ剤を付与することが好ましいことが説明されている（例えば、特許文献１参照）。
【特許文献１】特開２０００−３４５４３１号公報（段落００３５）
【発明の開示】
【発明が解決しようとする課題】
【０００７】
本発明の目的は、上述したような点に鑑み、ゴム製品の製造工程の通過時において静電気の発生に基づく加工上の不具合の発生を効果的に防止することができるゴム製品用すだれ織物を提供することにある。
【課題を解決するための手段】
【０００８】
上述した目的を達成する本発明のゴム製品用すだれ織物は、以下の（１）の構成を有するものである。
【０００９】
（１）少なくとも長手方向本体部の緯糸として、糸表面に導電性薄膜層を有する緯糸を用いて織成されてなるゴム製品用すだれ織物。
【００１０】
また、かかる本発明ゴム製品用すだれ織物において、更に、具体的により好ましくは、以下の（２）または（３）の構成を有するものである。
【００１１】
（２）すだれ織物の長手方向の端部を構成する緯糸として、芯成分がガラス繊維からなり、鞘成分が繊維表面に導電性薄膜層を有する有機繊維からなる芯鞘構造を有する緯糸が用いられ、かつ、前記ガラス繊維の総繊度が８０デシテックス以上２５０デシテックス以下、前記鞘成分繊維の総繊度が１６５０デシテックス以上３７５０デシテックス以下である上記（１）記載のゴム製品用すだれ織物。
【００１２】
（３）ゴム製品がタイヤである上記（１）または（２）記載のゴム製品用すだれ織物。
【発明の効果】
【００１３】
請求項１にかかる本発明によれば、ゴム製品の製造工程の通過時において、静電気の発生に基づく加工上の不具合の発生を効果的に防止することができ、異物などの含まれていない高品質のゴム製品を製造することを可能にするゴム製品用すだれ織物を提供することができる。
【００１４】
特に、請求項２にかかる発明によれば、すだれ織物どうしを接合する工程等においても静電気の発生を効果的に防止できて、より一層高品質のゴム製品を製造することを可能にするゴム製品用すだれ織物を提供することができる。
【００１５】
請求項３にかかる発明によれば、特に、タイヤ製造工程において上述した効果を有し、タイヤ故障が防止された高品質のタイヤの製造を可能にするゴム製品用すだれ織物を提供することができる。
【発明を実施するための最良の形態】
【００１６】
以下、更に詳しく本発明について、説明する。
本発明のゴム製品用すだれ織物は、少なくとも長手方向の本体部の緯糸として、糸表面に導電性薄膜層を有する緯糸を用いて織成されてなるものである。
【００１７】
本発明のすだれ織物において、「長手方向の本体部」とは、長手方向の両端部（いわゆる、該すだれ織物どおしを繋ぎ合わせるときにミシンがけなどを行うためのタビー部）以外の部分をいうものである。
【００１８】
図１は、本発明のゴム製品用すだれ織物の長手方向の本体部に使用される緯糸１を説明するために繊維軸方向と直角方向の横断面を示した概略断面図であり、該緯糸１は導電性被膜層２を有する繊維からなる。このように導電性被膜層２を有する構成繊維を用いることにより、発生する静電気を除電することができるようになり、ひいては、静電気が発生するために引き起こされていたすだれ織物に風綿やディップかすが付着（吸着）した状態でディップ処理されることを防止できるようになる。
【００１９】
導電性被膜層２を有する繊維は、たとえば、ナイロン繊維などの有機繊維の表面にダイジェナイト（Ｃｕ9 Ｓ5 ）の薄い皮膜層を設けた有機導電性繊維などを使用することができ、例えば、０．２μｍ程度〜１μｍ程度の厚さの薄膜を設けたものなどを使用することが好ましい。
【００２０】
そのような繊維の代表的な市販されている例としては、硫化銅を結合させた有機導電性繊維「サンダーロン（Ｔｈｕｎｄｅｒｏｎ）」（登録商標、日本蚕毛染色（株）製）などを使用することができる。
【００２１】
また、ゴム製品用すだれ織物の長手方向の端部（前述したタビー部）は、特に、すだれ織物どおしを重ねた状態でミシンがけして繋げるなどの処理を受けるものであり、静電気がより発生しやすいとともにある程度の硬さを有することが好ましいものであり、該部分には、図２に示したように、芯成分繊維４と鞘成分繊維５とを有する芯鞘構造を呈する緯糸３を使用することが好ましい。該芯成分繊維は、好ましくはガラス繊維からなるものであり、特に、モノフィラメント糸もしくは数本程度のマルチフィラメント糸から構成され、かつガラス繊維の総繊度が８０デシテックス以上２５０デシテックス以下であることが好ましい。ガラス繊維の総繊度は、より好ましくは、８０デシテックス以上１７０デシテックス以下である。
【００２２】
該鞘成分繊維５は、すだれ織物の本体部に用いられるのと同様の導電性皮膜層２を有する繊維でよく、その鞘成分繊維の総繊度は１６５０デシテックス以上３７５０デシテックス以下であることが好ましい。鞘成分繊維の総繊度は、より好ましくは、１７５０デシテックス以上３５５０デシテックス以下である。
【００２３】
芯鞘構造を有する緯糸は、芯成分の繊維糸に鞘成分の繊維糸をカバリングして一体化させるカバリング撚糸機や合撚機などを用いて製造することができる。該芯成分繊維糸の表面は、鞘成分繊維により完全に覆われている必要はなく、芯成分繊維が緯糸表面に露出している部分があってもよい。
【００２４】
このようにすだれ織物の長手方向の端部（前述したタビー部）に、ガラス繊維を芯成分繊維として使用することにより、該端部における硬度も向上して除電効果を害されることなくすだれ織物どおしのミシン縫合を効果的に行うことができる。
【００２５】
本発明のゴム製品用すだれ織物は、空気入りタイヤの製造に際して、特に好ましく使用することができる。
【実施例】
【００２６】
空気入りタイヤの製造に供するすだれ織物として、表１に示した構成のとおりの緯糸を用い、経糸にはナイロン繊維糸（９４０ｄｔｅｘ／２）を用いて、すだれ織物を織成し、タイヤ製造ラインの一部である接着剤のディップ工程において、すだれ織物どおしのミシン縫合処理およびディップ処理におけるミシン縫合処理のしやすさや工程通過性など、また、ディップ工程中における異物混入量をカウントして各すだれ織物について評価を行った。
【００２７】
なお、異物混入量のカウントは、すだれ織物を長さ４０，０００ｍ分について観察し、該長さ４０，０００ｍ当たりで発見された異物の個数としてカウントしたものである。
【００２８】
実施例１は、すだれ織物の本体部の緯糸として、導電性皮膜層（厚さ０．６μｍ）を形成させたナイロン糸を用いたものであり、この点については、実施例２〜４についても同様である。
【００２９】
比較例１は、すだれ織物の本体部の緯糸として導電性皮膜層を形成させていない通常の綿（コットン）糸を用いたものである。
【００３０】
また、すだれ織物の端部の緯糸として、実施例１のものはガラス繊維を芯成分繊維（１６７ｄｔｅｘ）として用い、綿（コットン）糸（２３６２ｄｔｅｘ）を鞘成分繊維糸として用いた。
【００３１】
実施例２は、すだれ織物の端部の緯糸として、実施例１と同様のガラス繊維を芯成分繊維（１６７ｄｔｅｘ）として用い、導電性皮膜層（厚さ０．６μｍ）を形成させたナイロン糸を鞘成分繊維糸（２３６２ｄｔｅｘ）として用いた。
【００３２】
実施例３は、すだれ織物の端部の緯糸として、ガラス繊維を芯成分繊維（５６ｄｔｅｘ）として用い、導電性皮膜層（厚さ０．６μｍ）を形成させたナイロン糸を鞘成分繊維糸（１７７１ｄｔｅｘ）として用いた。
【００３３】
実施例４は、すだれ織物の端部の緯糸として、ガラス繊維を芯成分繊維（５００ｄｔｅｘ）として用い、導電性皮膜層（厚さ０．６μｍ）を形成させたナイロン糸を鞘成分繊維糸（３５４２ｄｔｅｘ）として用いた。
【００３４】
それぞれについて評価をした結果は、表１に記載したとおりである。
【００３５】
【表１】
2008013879.tif 000003
【００３６】
表１の結果からわかるように、すだれ織物の本体部の緯糸として、導電性皮膜層（厚さ０．６μｍ）を形成させたナイロン繊維糸などの有機繊維糸を用いることにより、異物の混入がほぼ皆無に抑えられることがわかる。
【００３７】
さらに、すだれ織物の端部の緯糸として、ガラス繊維を芯成分繊維として用い、導電性皮膜層を形成させたナイロン糸を鞘成分繊維糸として用いれば、さらに異物の混入が抑えられる。ただし、芯成分繊維として用いられるガラス繊維を細くしすぎたり、太くしすぎたりすると、該端部が柔らかすぎたり硬すぎる場合があり、適度な範囲の太さにすることが肝要である。
【図面の簡単な説明】
【００３８】
【図１】図１は、本発明のゴム製品用すだれ織物の長手方向の本体部に使用される緯糸を説明する概略横断面図である。
【図２】図２は、本発明のゴム製品用すだれ織物の長手方向の端部に使用される緯糸を説明する概略横断面図である。
【符号の説明】
【００３９】
１：緯糸（すだれ織物本体部の緯糸）
２：導電性皮膜層
３：緯糸（すだれ織物の長手方向端部の緯糸）
４：芯成分繊維
５：鞘成分繊維
【図１】
2008013879.tif 000004
【図２】
2008013879.tif 000005